(57)【特許請求の範囲】
【請求項１】
一般式［１］
【化１】
0004679328.tif 000026
で表される含フッ素重合性単量体（式中、Ａは、単結合、酸素原子、硫黄原子、ＣＯ、ＣＨ2、ＳＯ、ＳＯ2、Ｃ（ＣＨ3）2、ＮＨＣＯ、Ｃ（ＣＦ3）2、フェニル、脂環を表し、ａとｂはそれぞれ独立に０〜２の整数を表し、１≦ａ＋ｂ≦４である。）。
【請求項２】
一般式［２］
【化２】
0004679328.tif 000027
で表される含フッ素重合性単量体（式中、Ａは、単結合、酸素原子、硫黄原子、ＣＯ、ＣＨ2、ＳＯ、ＳＯ２、Ｃ（ＣＨ3）2、ＮＨＣＯ、Ｃ（ＣＦ3）2、フェニル、脂環を表す。）。
【請求項３】
一般式［３］
【化３】
0004679328.tif 000028
で表される含フッ素重合性単量体（式中、Ａは、単結合、酸素原子、硫黄原子、ＣＯ、ＣＨ2、ＳＯ、ＳＯ２、Ｃ（ＣＨ3）2、ＮＨＣＯ、Ｃ（ＣＦ3）2、フェニル、脂環を表す。）。
【請求項４】
式［４］
【化４】
0004679328.tif 000029
で表される、３，３´−ビス（１−ヒドロキシ−１−トリフルオロメチル−２，２，２−トリフルオロエチル）−４，４´−オキシジアニリン。
【請求項５】
式［５］
【化５】
0004679328.tif 000030
で表される、３−（１−ヒドロキシ−１−トリフルオロメチル−２，２，２−トリフルオロエチル）−４，４´−オキシジアニリン。
【請求項６】
請求項１〜５のいずれか１項に記載の含フッ素重合性単量体を用いて重合した高分子化合物。
【請求項７】
一般式［６］
【化６】
0004679328.tif 000031
で表される請求項１〜５のいずれか１項に記載の単量体を使用した請求項６記載の高分子化合物（式中、Ａ、ａおよびｂは一般式［１］と同じ。Ｂは脂環、芳香環、アルキレン基から選ばれた一種以上を含有した２価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。ｎは重合度を表す。）。
【請求項８】
請求項２または３に記載の単量体を使用した請求項７記載の高分子化合物を環化縮合してなる一般式［７］又は［８］で表される高分子化合物（式中、Ａ、Ｂおよびｎは一般式［６］と同じ。）。
【化７】
0004679328.tif 000032
【請求項９】
一般式［９］
【化８】
0004679328.tif 000033
で表される一般式［１］記載の単量体を用いて合成した請求項６記載の高分子化合物（式中、Ａ、ａおよびｂは一般式［１］と同じ。Ｒ1は脂環、芳香環、アルキレン基から選ばれた一種以上を含有した４価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。ｎは重合度を表す。）。
【請求項１０】
一般式［９］記載の高分子化合物を環化縮合してなる一般式［１０］で表される高分子化合物
【化９】
0004679328.tif 000034
（式中、Ａ、ａおよびｂは一般式［１］と同じ。Ｒ1は脂環、芳香環、アルキレン基から選ばれた一種以上を含有した４価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。ｎは重合度を表す。）。
【発明の詳細な説明】
【技術分野】
【０００１】
本発明は、新規な含フッ素重合性単量体およびそれを用いた新規な高分子化合物に関する。
【背景技術】
【０００２】
高度の耐熱性を有する有機高分子の代表としてポリアミドやポリイミドが開発され、電子デバイス分野、自動車や航空宇宙用途などのエンジニアリングプラスチック分野、燃料電池分野、医療材料分野、光学材料分野などにおいて大きな市場を形成している。それらの中心は、ナイロン、ケブラーなどに代表されるポリアミド、耐熱高分子の代名詞とも言えるポリアミド酸やポリイミド、それらの複合体であるポリアミドイミド、さらにポリベンズオキサゾール、ポリベンズチアゾール、ポリベンズイミダゾールなどの多種多様な高分子が数多く、実用化されている。特に最近では鉛フリーのハンダ工程に耐える材料としてポリイミドが改めて注目されている。
【０００３】
これらの耐熱性高分子の多くは２官能、３官能の反応性基を分子内に有した単量体を複数種用いて、重付加、重縮合などの反応を連鎖的に起こすことで高分子化されている。
【０００４】
重合における単量体の組み合わせは、ポリアミドの場合、ジアミン型単量体を、ジカルボン酸、酸クロリドまたはエステルなどのジカルボン酸誘導体と縮合させる方法、ポリアミド酸又はポリイミドの場合はジアミンと酸二無水物の重付加による方法などが知られている。一般に使用されているジアミンとしては、脂肪族ジアミン、脂環式ジアミン、芳香族ジアミンが報告されているが、重合性や耐熱性の観点からは、ベンゼン環単環、ビフェニル型、または複数のベンゼン環が直接または間接に結合した多環構造を支持骨格とし、その分子内に複数のアミンが含まれたアニリン系単量体が好適に採用されている。一方、ポリベンゾオキサゾール、ポリベンズチアゾールの場合には、ベンゼン環のオルト位にアミンとヒドロキシ基、アミンとチオール基を有した単量体が使用されている。
【０００５】
アミンおよびそれ以外の官能基を同時に分子内に持たせる目的としては次のように説明される。すなわち、重合部位としてはジアミンを用い、同時に分子内縮合環化用の官能基として、ヒドロキシ基、チオール基を用い、さらにまたこれらのアルカリ可溶性基などの感光性機能性基として、フェノール性の酸性基を持たせた設計を行っている。しかしながら複数種の官能基をジアミンとともに含有させる試みは限られた前述のような組み合わせしか報告されていない。
【０００６】
一方、フッ素系化合物は、フッ素の持つ撥水性、撥油性、低吸水性、耐熱性、耐候性、耐腐食性、透明性、感光性、低屈折率性、低誘電性などの特徴から先端材料分野を中心としてポリオレフィンや縮合性高分子などの幅広い材料分野で開発または実用化されている。縮合性高分子分野では、ジアミン単量体中にフッ素を導入する試みがなされ、ベンゼン環の水素をフッ素原子やトリフルオロメチル基に置換したジアミン単量体、２つの芳香環の間にヘキサフルオロイソプロペニル基を導入したジアミン単量体、さらにはベンゼン環を水素還元した含フッ素ジアミン単量体などが報告されている。また、ヘキサフルオロイソプロペニル基を中心原子団とし、その両サイドに芳香族ヒドロキシアミンを有したビスヒドロキシアミン単量体も実用化されている。この場合、ポリベンゾオキサゾールやヒドロキシ基含有ポリイミドとして応用されている。
【０００７】
例えば、非特許文献１には、含フッ素ポリベンゾアゾール類として説明されている。一方、最近になってフッ素系化合物の紫外線領域、特に、真空紫外波長域での透明性を応用したフォトレジスト材料など活発な研究開発が行われている。フッ素を導入することで各使用波長での透明性を実現しつつ、基板への密着性、高いガラス転移点、フルオロカルビノール基の酸性による感光性、アルカリ現像性などを実現させようとする試みである。特に、フルオロカルビノールの中でもヘキサフルオロイソプロピル基がその溶解挙動、非膨潤性、高コントラストなどから注目され数多くの研究開発が行われている。
【０００８】
フォトレジストの開発例からも推察されるように酸性アルコールであるヘキサフルオロイソプロピル基は少ない膨潤性を維持したまま、すみやかで均一なアルカリ可溶性を発現し得る可能性を有しているが、同様なコンセプトを利用した耐熱性高分子、すなわちヘキサフルオロイソプロピル基を酸性アルコールとして含有した耐熱性高分子の開発例はほとんど報告されていない。また一般的な酸性基としてはカルボキシル基を挙げることができるが、アミンとの反応性の高さから同一分子内にカルボキシル基を有したアミンを安定に存在させることは難しいとされている。
【非特許文献１】日本ポリイミド研究会編「最新ポリイミド−基礎と応用−」Ｐ．４２６
【発明の開示】
【発明が解決しようとする課題】
【０００９】
すなわち本発明では、含フッ素材料としての表面特性（撥水性、撥油性等）、耐性（耐熱性、耐候性、耐腐食性等）、その他の特性（透明性、低屈折率性、低誘電性等）とアルカリ可溶性、感光性、有機溶媒溶解性などを併せ持つ重合可能な新規な高分子材料用単量体を見出し、かつそれを用いた新規な高分子化合物を提供することを課題とする。
【課題を解決するための手段】
【００１０】
本発明者らは、前記の課題を解決するために鋭意検討を重ねた結果、酸素等の原子団を中心として、その両端にアニリン骨格を有し、そのアニリン上の少なくとも１つの水素原子がヘキサフルオロイソプロピル基に置換した新規なアニリン系化合物、及び新規な高分子化合物を見出した。
【００１１】
またアミンのオルト位にヘキサフルオロイソプロピル基を有した特定の単量体の場合、環化反応を伴い、低誘電性、耐熱性、耐溶剤性などの多くの特徴を有する新規な高分子化合物となることを見出し、本発明を完成した。
【００１２】
すなわち、本発明は、
「１」  一般式［１］
【００１３】
【化１】
0004679328.tif 000002
【００１４】
で表される含フッ素重合性単量体（式中、Ａは、単結合、酸素原子、硫黄原子、ＣＯ、ＣＨ2、ＳＯ、ＳＯ２、Ｃ（ＣＨ3）2、ＮＨＣＯ、Ｃ（ＣＦ3）2、フェニル、脂環を表し、ａとｂはそれぞれ独立に０〜２の整数を表し、１≦ａ＋ｂ≦４である。）。
「２」  一般式［２］
【００１５】
【化２】
0004679328.tif 000003
【００１６】
で表される含フッ素重合性単量体（式中、Ａは、単結合、酸素原子、硫黄原子、ＣＯ、ＣＨ2、ＳＯ、ＳＯ２、Ｃ（ＣＨ3）2、ＮＨＣＯ、Ｃ（ＣＦ3）2、フェニル、脂環を表す。）。
「３」  一般式［３］
【００１７】
【化３】
0004679328.tif 000004
【００１８】
で表される含フッ素重合性単量体（式中、Ａは、単結合、酸素原子、硫黄原子、ＣＯ、ＣＨ2、ＳＯ、ＳＯ２、Ｃ（ＣＨ3）2、ＮＨＣＯ、Ｃ（ＣＦ3）2、フェニル、脂環を表す。）。
「４」  式［４］
【００１９】
【化４】
0004679328.tif 000005
【００２０】
で表される、３，３´−ビス（１−ヒドロキシ−１−トリフルオロメチル−２，２，２−トリフルオロエチル）−４，４´−オキシジアニリン。
「５」  式［５］
【００２１】
【化５】
0004679328.tif 000006
【００２２】
で表される、３−（１−ヒドロキシ−１−トリフルオロメチル−２，２，２−トリフルオロエチル）−４，４´−オキシジアニリン。
「６」  上記「１」〜「５」のいずれかに記載の重合性単量体ジアニリンを重合してなる高分子化合物。
「７」  一般式［６］
【００２３】
【化６】
0004679328.tif 000007
【００２４】
で表される、上記「１」〜「５」のいずれかに記載の単量体を使用した高分子化合物（式中Ｂは脂環、芳香環、アルキレン基から選ばれた一種以上を含有した２価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されても良い。）。
「８」  一般式［２］又は［３］の単量体を用いて合成した上記一般式［６］で表される高分子化合物を環化縮合してなる一般式［７］又は［８］で表される高分子化合物。
【００２５】
【化７】
0004679328.tif 000008
【００２６】
「９」  一般式［９］
【００２７】
【化８】
0004679328.tif 000009
【００２８】
で表される一般式［１］に記載の単量体を用いて合成した請求項６記載の高分子化合物（式中、Ａ、ａおよびｂは一般式［１］と同じ。Ｒは脂環、芳香環、アルキレン基から選ばれた一種以上を含有した４価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。ｎは重合度を表す。）。
「１０」
一般式［９］記載の高分子化合物を環化縮合してなる一般式［１０］記載の高分子化合物
【００２９】
【化９】
0004679328.tif 000010
【００３０】
（式中、Ａ、ａおよびｂは一般式［１］と同じ。Ｒは脂環、芳香環、アルキレン基から選ばれた一種以上を含有した４価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。ｎは重合度を表す。）。
【００３１】
なお、式［６］〜式［１０］におけるｎ（重合度）とは、重合の程度に依存する繰り返し単位の数（正の整数）を意味し、５〜１００００が好ましく、１０〜１０００がさらに好ましい。また、本発明の重合体は、重合度に一定の幅のある重合体の混合物であるが、重合体重量平均分子量でいうと、概ね１０００〜５００００００が好ましく、２０００〜２０００００の範囲が特に好ましい。重合度、分子量は、後述の重合方法の条件を適宜調節することによって、所望の値に設定することができる。
【発明の効果】
【００３２】
ジアミンとヘキサフルオロイソプロピル基を同時に含有させることで、フルオロカルビノール性酸性基を有した新規なジアニリン型含フッ素重合性単量体及びそれを用いた新規な高分子化合物を提供できる。
【発明を実施するための最良の形態】
【００３３】
以下、本発明を詳細に説明する。
【００３４】
本発明で提供される一般式［１］
【００３５】
【化１０】
0004679328.tif 000011
【００３６】
で表される含フッ素重合性単量体は、式中、Ａは、単結合、酸素原子、硫黄原子、ＣＯ、ＣＨ2、ＳＯ、ＳＯ2、Ｃ（ＣＨ3）2、ＮＨＣＯ、Ｃ（ＣＦ3）2、フェニル、脂環を表し、ａとｂはそれぞれ独立に０〜２の整数を表し、１≦ａ＋ｂ≦４である。
【００３７】
本発明で使用できる一般式［１］の重合性単量体を具体的に例示するならば、次の式［４］、式［５］、式［１１ａ］、式［１１ｂ］、式［１１ｃ］および式［１２］〜［２４］などが挙げられるが、これらに限定されない。
【００３８】
【化１１】
0004679328.tif 000012
【００３９】
ここで、一般式［１］の代表例の一つとして式［４］
【００４０】
【化１２】
0004679328.tif 000013
【００４１】
で表される単量体である、３，３´−ビス（１−ヒドロキシ−１−トリフルオロメチル−２，２，２−トリフルオロエチル）−４，４´−オキシジアニリンの合成方法を説明する。
【００４２】
この単量体は、４，４´−オキシジアニリンとヘキサフルオロアセトンもしくはヘキサフルオロアセトン・３水和物を反応させることによって得られる。
【００４３】
ヘキサフルオロアセトンを使用する場合、反応は、原料である４，４´−オキシジアニリンの中へヘキサフルオロアセトンを導入することによって行われる。ヘキサフルオロアセトンの沸点が低い（−２８℃）ことから、ヘキサフルオロアセトンの反応系外への流出を防ぐための装置（冷却装置もしくは密封反応器）を使用することが好ましく、装置としては密封反応器が特に好ましい。
【００４４】
また、ヘキサフルオロアセトン・３水和物を使用する場合、反応は、原料である４，４´−オキシジアニリンとヘキサフルオロアセトン・３水和物を同時に混合することによって開始することができる。また、ヘキサフルオロアセトン・３水和物の沸点が比較的高い（１０５℃）ことから、ヘキサフルオロアセトン（沸点：−２８℃）と比較して取扱いが容易である。この場合、反応装置としては、密封容器を使用することもできるが、通常の還流冷却管に上水（室温）を通じる程度でも十分にヘキサフルオロアセトン・３水和物の反応系外への流出を防ぐことができる。
【００４５】
また、ヘキサフルオロアセトンはヘキサフルオロアセトン・３水和物に比較して反応性が高く、反応条件によってはヘキサフルオロアセトンがアニリン骨格上のアミノ基と反応して、次の式［２５］〜［２８］
【００４６】
【化１３】
0004679328.tif 000014
【００４７】
で表される副生物（イミン体）を生じやすい。
【００４８】
このように、取扱いの容易さ、装置の簡便さ、そして生成物選択性の高さの観点から、３，３´−ビス（１−ヒドロキシ−１−トリフルオロメチル−２，２，２−トリフルオロエチル）−４，４´−オキシジアニリンの製造に当たっては、ヘキサフルオロアセトン・３水和物を使用することが特に好ましい。
【００４９】
本反応に使用するヘキサフルオロアセトンもしくはヘキサフルオロアセトン・３水和物の量は、４，４´−オキシジアニリンに対して、２当量〜１０当量が好ましく、さらに好ましくは２．５当量〜５当量である。これ以上使用しても反応は問題なく進行するが、経済性の面から好ましくない。
【００５０】
本反応は、通常、室温〜１８０℃の温度範囲で行われるが、５０℃〜１５０℃が好ましく、９０℃〜１３０℃が特に好ましい。室温より低い場合は反応が進行し難いので好ましくなく、１８０℃以上の温度では副反応が進行するので好ましくない。
【００５１】
本反応は、触媒を使用しなくても行うことができるが、酸触媒を使用することで反応を促進させることができる。使用される酸触媒としては、塩化アルミニウム、塩化鉄（ＩＩＩ）、フッ化硼素等のルイス酸、ベンゼンスルホン酸、カンファースルホン酸（ＣＳＡ）、メタンスルホン酸、ｐ−トルエンスルホン酸（ｐＴｓＯＨ）、ｐ−トルエンスルホン酸（ｐＴｓＯＨ）・一水和物、ピリジニウムｐ−トルエンスルホン酸（ＰＰＴＳ）などの有機スルホン酸が好ましいが、これらの中でも、塩化アルミニウム、塩化鉄（ＩＩＩ）、メタンスルホン酸、ｐ−トルエンスルホン酸（ｐＴｓＯＨ）・一水和物が特に好ましい。使用される触媒の量は、４，４´−オキシジアニリン１モルに対して、１モル％〜５０モル％が好ましく、３モル％から４０モル％が特に好ましい。これ以上使用しても反応は問題なく進行するが、経済性の面から好ましくない。
【００５２】
本反応は溶媒を使用せずに行うことができるが、溶媒を使用することもできる。使用される溶媒としては、反応に関与しないものなら特に制限は無いが、キシレン、トルエン、ベンゼン、アニソール、ジフェニルエーテル、ニトロベンゼン、ベンゾニトリル等の芳香族炭化水素類または水が好ましい。使用する溶媒の量には特に制限が無いが、多量に使用することは容積あたりの収量が減少するので好ましくない。
【００５３】
本反応を密封反応器（オートクレーブ）を使用して行う場合には、ヘキサフルオロアセトンとヘキサフルオロアセトン・３水和物のいずれか用いるかによって様態が異なる。ヘキサフルオロアセトンを用いる場合には最初に４，４´−オキシジアニリンと、必要に応じて触媒および／または溶媒を反応器内に仕込む。次いで、反応器内圧が０．５ＭＰａを越えないように、温度を上げつつ、ヘキサフルオロアセトンを逐次導入していくことが好ましい。
【００５４】
ヘキサフルオロアセトン・３水和物を用いる場合には、最初に４，４´−オキシジアニリンと必要量のヘキサフルオロアセトン・３水和物を仕込むことが可能であり、さらに必要に応じて触媒および／または溶媒を反応器内に仕込んで反応を行うことができる。
【００５５】
本反応の反応時間に特別な制限はないが、温度や、用いる触媒の量等に依存して最適の反応時間は異なる。従って、ガスクロマトグラフィー等、汎用の分析手段により、反応の進行状況を測定しつつ反応を実施し、原料が十分消費されたことを確認した後、本工程を終了することが好ましい。  反応終了後、抽出、蒸留、晶析等の通常の手段により、３，３´−ビス（１−ヒドロキシ−１−トリフルオロメチル−２，２，２−トリフルオロエチル）−４，４´−オキシジアニリンを得ることができる。また、必要によりカラムクロマトグラフィーあるいは再結晶等により精製することもできる。
【００５６】
次に、一般式［１］の代表例の一つとして式［５］
【００５７】
【化１４】
0004679328.tif 000015
【００５８】
で表される単量体である、３−（１−ヒドロキシ−１−トリフルオロメチル−２，２，２−トリフルオロエチル）−４，４´−オキシジアニリンの合成方法を説明する。
【００５９】
この単量体を合成するに当たっては、使用するヘキサフルオロアセトンもしくはヘキサフルオロアセトン・３水和物の量を減ずる以外は全て上述した３，３´−ビス（１−ヒドロキシ−１−トリフルオロメチル−２，２，２−トリフルオロエチル）−４，４´−オキシジアニリンの合成方法に準じて行うことができる。
【００６０】
具体的に、本単量体の合成時に使用するヘキサフルオロアセトンもしくはヘキサフルオロアセトン・３水和物の量は、４，４´−オキシジアニリンに対して、１当量〜５当量が好ましく、さらに好ましくは１．５当量〜３当量である。これ以上使用しても反応は問題なく進行するが、経済性の面から好ましくない。
【００６１】
このように、使用するヘキサフルオロアセトンもしくはヘキサフルオロアセトン・３水和物の量を制御することにより、４，４´−オキシジアニリン骨格上へ導入するヘキサフルオロイソプロピル基の数を制御することができる。
【００６２】
その他の一般式［１］で表される含フッ素重合性単量体を製造するにあたっても、上述した、３，３´−ビス（１−ヒドロキシ−１−トリフルオロメチル−２，２，２−トリフルオロエチル）−４，４´−オキシジアニリンの合成方法に準拠して行うことができる。
【００６３】
次に、本発明による含フッ素重合性単量体の使用方法例を説明する。本発明の含フッ素重合性単量体は、ジアニリンであり、ヘキサフルオロイソプロピル基を一つ以上有する化合物であり、少なくとも分子内に３つ以上の官能基を同時に有している。高分子を製造する場合、これらの３つ以上の官能基を有効に利用することになるが、具体的にはジアニンを使用することが好ましい。
【００６４】
本発明の含フッ素重合性単量体であるジアニンの相手方としてジカルボン酸単量体を使用でき、生成する高分子としてポリアミド樹脂が合成される。この場合、ジカルボン酸はもとより、その誘導体、例えば、ジカルボン酸ジハライド（ハロゲンは、塩素、臭素、フッ素、ヨウ素）、ジカルボン酸モノエステル、ジカルボン酸ジエステルを用いることができる。
【００６５】
本発明の含フッ素重合性単量体の相手となる重合性単量体を例示するならば、一般式［２９］で示されるジカルボン酸およびそのエステル誘導体および一般式［３０］で示されるジカルボン酸ハライドが挙げられる。
【００６６】
【化１５】
0004679328.tif 000016
【００６７】
ここで、Ｒはそれぞれ独立に水素、またはメチル、エチル、プロピル、イソプロピル、ブチル基等のアルキル基、ベンジル基などであり、Ｂは脂環、芳香環、アルキレン基から選ばれた一種以上を含有した２価の有機基であり、フッ素、塩素、酸素、硫黄、窒素などを含有してもよく、さらには水素の一部がアルキル基、フルオロアルキル基、カルボキシル基、ヒドロキシ基、シアノ基などで置換されてもよい。また、Ｘはハロゲン原子（塩素、フッ素、臭素、ヨウ素）を表す。
【００６８】
本発明で使用できるジカルボン酸をジカルボン酸の形で例示すると、例えばシュウ酸、マロン酸、コハク酸、グルタル酸、アジピン酸、ピメリン酸、スベリン酸、アゼライン酸、セバシン酸等の脂肪族ジカルボン酸、フタル酸、イソフタル酸、テレフタル酸、３，３’−ジカルボキシルジフェニルエーテル、３，４’−ジカルボキシルジフェニルエーテル、４，４’−ジカルボキシルジフェニルエーテル、３，３’−ジカルボキシルジフェニルメタン、３，４’−ジカルボキシルジフェニルメタン、４，４’−ジカルボキシルジフェニルメタン、３，３’−ジカルボキシルジフェニルジフルオロメタン、３，４’−ジカルボキシルジフェニルジフルオロメタン、４，４’−ジカルボキシルジフェニルジフルオロメタン、３，３’−ジカルボキシルジフェニルスルホン、３，４’−ジカルボキシルジフェニルスルホン、４，４’−ジカルボキシルジフェニルスルホン、３，３’−ジカルボキシルジフェニルスルフィド、３，４’−ジカルボキシルジフェニルスルフィド、４，４’−ジカルボキシルジフェニルスルフィド、３，３’−ジカルボキシルジフェニルケトン、３，４’−ジカルボキシルジフェニルケトン、４，４’−ジカルボキシルジフェニルケトン、２，２−ビス（３−カルボキシフェニル）プロパン、２，２−ビス（３，４’−ジカルボキシフェニル）プロパン、２，２−ビス（４−カルボキシフェニル）プロパン、２，２−ビス（３−カルボキシフェニル）ヘキサフルオロプロパン、２，２−ビス（３，４’−ジカルボキシフェニル）ヘキサフルオロプロパン、２，２−ビス（４−カルボキシフェニル）ヘキサフルオロプロパン、１，３−ビス（３−カルボキシフェノキシ）ベンゼン、１，４−ビス（３−カルボキシフェノキシ）ベンゼン、１，４−ビス（４−カルボキシフェノキシ）ベンゼン、３，３’−（１，４−フェニレンビス（１−メチルエチリデン））ビス安息香酸、３，４’−（１，４−フェニレンビス（１−メチルエチリデン））ビス安息香酸、４，４’−（１，４−フェニレンビス（１−メチルエチリデン））ビス安息香酸、２，２−ビス（４−（３−カルボキシフェノキシ）フェニル）プロパン、２，２−ビス（４−（４−カルボキシフェノキシ）フェニル）プロパン、２，２−ビス（４−（３−カルボキシフェノキシ）フェニル）ヘキサフルオロプロパン、２，２−ビス（４−（４−カルボキシフェノキシ）フェニル）ヘキサフルオロプロパン、ビス（４−（３−カルボキシフェノキシ）フェニル）スルフィド、ビス（４−（４−カルボキシフェノキシ）フェニル）スルフィド、ビス（４−（３−カルボキシフェノキシ）フェニル）スルホン、ビス（４−（４−カルボキシフェノキシ）フェニル）スルホン、５−（パーフルオロノネニルオキシ）イソフタル酸、４−（パーフルオロノネニルオキシ）フタル酸、２−（パーフルオロノネニルオキシ）テレフタル酸、４−メトキシ−５−（パーフルオロノネニルオキシ）イソフタル酸などのパーフルオロノネニルオキシ基含有のジカルボン酸、５−（パーフルオロヘキセニルオキシ）イソフタル酸、４−（パーフルオロヘキセニルオキシ）フタル酸、２−（パーフルオロヘキセニルオキシ）テレフタル酸、４−メトキシ−５−（パーフルオロヘキセニルオキシ）イソフタル酸などのパーフルオロヘキセニルオキシ基含有のジカルボン酸、等の芳香族ジカルボン酸が例示できる。
【００６９】
重合反応の一例として、例えば、本発明の一般式［１］で示される含フッ素重合性単量体と上記のジカルボン酸単量体（一般式［２９］または一般式［３０］）を反応させると、一般式［６］で示される高分子化合物（ポリアミド樹脂）が得られる。
【００７０】
この重合反応の方法、条件については特に制限されない。例えば、前記ジアミン成分と前記ジカルボン酸のアミド形成性誘導体を１５０℃以上で相互に溶解（溶融）させて無溶媒で反応させる方法、また有機溶媒中高温（好ましくは１５０℃以上）で反応させる方法、−２０〜８０℃の温度で有機溶媒中にて反応する方法があげられる。
【００７１】
使用できる有機溶媒としては原料の両成分が溶解すれば特に限定されないが、Ｎ，Ｎ−ジメチルホルムアミド、Ｎ，Ｎ−ジメチルアセトアミド、Ｎ−メチルホルムアミド、ヘキサメチルリン酸トリアミド、Ｎ−メチル−２−ピロリドン等のアミド系溶媒、ベンゼン、アニソール、ジフェニルエーテル、ニトロベンゼン、ベンゾニトリル等の芳香族系溶媒、クロロホルム、ジクロロメタン、１，２−ジクロロエタン、１，１，２，２−テトラクロロエタン等のハロゲン系溶媒、γ−ブチロラクトン、γ−バレロラクトン、δ−バレロラクトン、γ−カプロラクトン、ε−カプロラクトン、α−メチル−γ−ブチロラクトン等のラクトン類などを例示することができる。このような有機溶媒とともに、酸受容体、例えば、ピリジン、トリエチルアミンなどを共存させて反応を行うことが効果的である。特に上記のアミド系溶媒を用いるとこれらの溶媒自身が酸受容体となり高重合度のポリアミド樹脂を得ることができる。
【００７２】
本発明の含フッ素重合性単量体は、他のジアミン、ジヒドロキシアミンなどと併用した共重合体とすることも可能である。併用できるジアミン化合物としては、３，５−ジアミノベンゾトリフルオリド、２，５−ジアミノベンゾトリフルオリド、３，３’−ビストリフルオロメチル−４，４’−ジアミノビフェニル、３，３’−ビストリフルオロメチル−５，５’−ジアミノビフェニル、ビス（トリフルオロメチル）−４，４’−ジアミノジフェニル、ビス（フッ素化アルキル）−４，４’−ジアミノジフェニル、ジクロロ−４，４’−ジアミノジフェニル、ジブロモ−４，４’−ジアミノジフェニル、ビス（フッ素化アルコキシ）−４，４’−ジアミノジフェニル、ジフェニル−４，４’−ジアミノジフェニル、４，４’−ビス（４−アミノテトラフルオロフェノキシ）テトラフルオロベンゼン、４，４’−ビス（４−アミノテトラフルオロフェノキシ）オクタフルオロビフェニル、４，４’−ビナフチルアミン、ｏ−、ｍ−、ｐ−フェニレンジアミン、２，４−ジアミノトルエン、２，５−ジアミノトルエン、２，４−ジアミノキシレン、２，４−ジアミノジュレン、ジメチル−４，４’−ジアミノジフェニル、ジアルキル−４，４’−ジアミノジフェニル、ジメトキシ−４，４’−ジアミノジフェニル、ジエトキシ−４，４’−ジアミノジフェニル、４，４’−ジアミノジフェニルメタン、４，４’−ジアミノジフェニルエーテル、３，４’−ジアミノジフェニルエーテル、４，４’−ジアミノジフェニルスルフォン、３，３’−ジアミノジフェニルスルフォン、４，４’−ジアミノベンゾフェノン、３，３’−ジアミノベンゾフェノン、１，３−ビス（３−アミノフェノキシ）ベンゼン、１，３−ビス（４−アミノフェノキシ）ベンゼン、１，４−ビス（４−アミノフェノキシ）ベンゼン、４，４’−ビス（４−アミノフェノキシ）ビフェニル、ビス（４−（３−アミノフェノキシ）フェニル）スルフォン、ビス（４−（４−アミノフェノキシ）フェニル）スルフォン、２，２−ビス（４−（４−アミノフェノキシ）フェニル）プロパン、２，２−ビス（４−（４−アミノフェノキシ）フェニル）ヘキサフルオロプロパン、２，２−ビス（４−（３−アミノフェノキシ）フェニル）プロパン、２，２−ビス（４−（３−アミノフェノキシ）フェニル）ヘキサフルオロプロパン、２，２−ビス（４−（４−アミノ−２−トリフルオロメチルフェノキシ）フェニル）ヘキサフルオロプロパン、２，２−ビス（４−（３−アミノ−５−トリフルオロメチルフェノキシ）フェニル）ヘキサフルオロプロパン、２，２−ビス（４−アミノフェニル）ヘキサフルオロプロパン、２，２−ビス（３−アミノフェニル）ヘキサフルオロプロパン、２，２−ビス（３−アミノ−４−ヒドロキシフェニル）ヘキサフルオロプロパン、２，２−ビス（３−アミノ−４−メチルフェニル）ヘキサフルオロプロパン、４，４’−ビス（４−アミノフェノキシ）オクタフルオロビフェニル、４，４’−ジアミノベンズアニリド等が例示できる。これらを２種以上併用することもできる。
【００７３】
本発明の含フッ素重合性単量体は、ヘキサフルオロプロピル基を保護して、酸により脱離する保護基（酸不安定基）を導入することも可能である。使用できる酸不安定基の例としては、光酸発生剤や加水分解などの効果で脱離が起きる基であれば制限なく使用できる。具体的な例を挙げるとするならば、ｔｅｒｔ−ブトキシカルボニル基、ｔｅｒｔ−アミルオキシカルボニル基、メトキシカルボニル基、エトキシカルボニル基等のアルキコキシカルボニル基、メトキシメチル基、エトキシエチル基、ブトキシエチル基、シクロヘキシルオキシエチル基、ベンジルオキシエチル基等のアセタール基、トリメチルシリル基、エチルジメチルシリル基、メチルジエチルシリル基、トリエチルシリル基のシリル基、アセチル基、プロピオニル基、ブチリル基、ヘプタノイル基、ヘキサノイル基、バレリル基、ピバロイル基等のアシル基等を挙げることができる。
【００７４】
酸脱離基を導入することにより、本発明の含フッ素重合性単量体を用いて重合した高分子化合物をレジスト材料として使用することが可能である。すなわち、分子内のヘキサフルオロイソプロパノール基を酸不安定性の保護基で保護した後に光酸発生剤と混合してレジスト化し、これを露光することによって酸不安定基がはずれ、ヘキサフルオロプロパノール基が生成し、その結果アルカリ現像可能となるので、ポジ型のレジストや感光性材料として有用である。
【００７５】
また、本発明の含フッ素重合性単量体は、他の官能基を付与して使用することも可能である。例えば、不飽和結合を付与することにより架橋部位を導入できる。例えば、本発明の含フッ素重合性単量体と無水マレイン酸を反応させると、ビスマレイミド化して二重結合を導入することができる。この化合物は架橋剤として有用である。
【００７６】
本発明の一般式［６］で表される高分子化合物は環化させることにより、一般式［７］または一般式［８］で表される高分子にすることができる。
【００７７】
環化反応は、特に制限はないが、環化は、熱、酸触媒など脱水条件を促進する種々の方法で行うことができる。
【００７８】
環化させた場合、耐熱性の向上、溶解性変化、屈折率や誘電率の低下、撥水撥油性の発現など、大きな物性面の変化を伴う樹脂変性を行うことができる。特に本発明の一般式［７］または［８］で表される含フッ素高分子化合物は、分子内に環状構造を有することから耐熱性がさらに向上する。
【００７９】
さらに本発明の含フッ素重合性単量体であるジアニリンの相手方としてテトラカルボン酸系の誘導体、例えば、一般式［３１］
【００８０】
【化１６】
0004679328.tif 000017
【００８１】
（式中、Ｒ1は脂環、芳香環、アルキレン基から選ばれた一種以上を含有した４価の有機基であり、フッ素、塩素、酸素、硫黄、窒素などを含有してもよく、さらには水素の一部がアルキル基、フルオロアルキル基、カルボキシル基、ヒドロキシ基、シアノ基で置換されてもよい。）で表されるテトラカルボン酸二無水物単量体を用いることができる。この場合のテトラカルボン酸二無水物単量体は一般にポリアミド酸、又はポリイミド原料として使用されている構造であれば特に制限なく使用できる。
【００８２】
かかるテトラカルボン酸二無水物としては、その構造は特に限定されないが、例えば、ベンゼンテトラカルボン酸二無水物（ピロメリット酸ニ無水物；ＰＭＤＡ）、トリフルオロメチルベンゼンテトラカルボン酸二無水物、ビストリフルオロメチルベンゼンテトラカルボン酸二無水物、ジフルオロベンゼンテトラカルボン酸二無水物、ナフタレンテトラカルボン酸二無水化物、ビフェニルテトラカルボン酸二無水物、ターフェニルテトラカルボン酸二無水物、ヘキサフルオロイソプロピリデンジフタル酸二無水物、オキシジフタル酸ニ無水物、ビシクロ（２，２，２）オクト−７−エン−２，３，５，６−テトラカルボン酸二無水物、２，２−ビス（３，４−ジカルボキシフェニル）フェキサフルオロプロパン酸二無水物（６ＦＤＡ）、２，３，４，５−チオフェンテトラカルボン酸二無水化物、２,５,６,２',５',６'- ヘキサフルオロ- ３，３’，４，４’−ビフェニルテトラカルボン酸二無水化物、ビス（３，４−ジカルボキシフェニル）スルフォン酸二無水化物、３，４，９，１０−ペリレンテトラカルボン酸二無水化物等を挙げることができなどが挙げられるが、ピロメリット酸、６ＦＤＡが特に好ましい。これらのテトラカルボン酸二無水物は単独で用いてもよいし、２種以上混合して用いてもよい。本発明において、上記テトラカルボン酸二無水物とアミン成分との使用割合は、テトラカルボン酸二無水物１モルに対して０．９〜１．１モル用いられ、好ましくは０．９５〜１．０５モル、更に好ましくは０．９８〜１．０３モル用いられる。この範囲を外れると、モル比のバランスがくずれ、特性が低下するため好ましくない。
【００８３】
重合反応の一例として、例えば、本発明の一般式［１］で示される含フッ素重合性単量体と上記のテトラカルボン酸二無水物を反応させると、一般式［９］で示される高分子化合物（ポリアミド酸）が得られる。
【００８４】
重合反応の方法、条件については、ジカルボン酸類との反応と同様な重合方法、重合条件を適応することができる。使用できる溶媒も原料の両成分が溶解すれば特に限定されず、ジカルボン酸類との反応と同様な溶媒を用いることができるが、Ｎ，Ｎ−ジメチルホルムアミド、Ｎ，Ｎ−ジメチルアセトアミド、Ｎ−メチルホルムアミド、ヘキサメチルリン酸トリアミド、Ｎ−メチル−２−ピロリドン等のアミド系溶媒、ベンゼン、アニソール、ジフェニルエーテル、ニトロベンゼン、ベンゾニトリル等の芳香族系溶媒、クロロホルム、ジクロロメタン、１，２−ジクロロエタン、１，１，２，２−テトラクロロエタン等のハロゲン系溶媒、γ−ブチロラクトン、γ−バレロラクトン、δ−バレロラクトン、γ−カプロラクトン、ε−カプロラクトン、α−メチル−γ−ブチロラクトン等のラクトン類などを例示することができる。このような有機溶媒とともに、酸受容体、例えば、ピリジン、トリエチルアミンなどを共存させて反応を行うことも同様に効果的である。
【００８５】
また、ジカルボン酸類との反応と同様に他のジアミン、ジヒドロキシアミンなどと併用した共重合体とすることも可能である。併用できるジアミン化合物としては前記のジアミンを用いることができ、２種以上を併用できることも同様である。
【００８６】
前述した一般式［９］で表されるポリアミド酸は加熱または脱水試薬によってイミド化反応することにより一般式［１０］で表される含フッ素脂環式ポリイミドとすることができる。加熱イミド化を行う場合、８０〜４００℃の温度で処理可能であるが、特に１５０〜３５０℃の温度範囲が好ましい。イミド化温度が１５０℃未満の場合はイミド化率が低いためポリイミド膜の膜強度が損なわれるため好ましくなく、３５０℃を超える場合は塗膜が着色したり脆くなるので問題がある。また熱処理に代えて無水酢酸などの脱水試薬と反応させて化学的に行うこともできる。
【００８７】
本発明の含フッ素重合体は有機溶媒に溶解したワニス状態、または粉末状態、フィルム状態、固体状態で使用に供することが可能である。その際、得られた重合体中には必要に応じて酸化安定剤、フィラー、シランカップリング剤、感光剤、光重合開始剤および増感剤等の添加物が混合されていても差し支えない。ワニスで使用する場合は、ガラス、シリコンウエーハ、金属、金属酸化物、セラミックス、樹脂などの基材上にスピンコート、スプレーコート、フローコート、含浸コート、ハケ塗りなど通常用いられる方法で塗布することができる。
［実施例］
次に本発明を実施例によりさらに詳細に説明する。
【実施例１】
【００８８】
３，３´−ビス（１−ヒドロキシ−１−トリフルオロメチル−２，２，２−トリフルオロエチル）−４，４´−オキシジアニリン（式［４］）の製造
１００ｍｌのガラス製密封容器（オートクレーブ）内に４、４´−オキシジアニリン  ５．００ｇ（２５．０ｍｍｏｌ）、ｐ−トルエンスルホン酸・一水和物  ２３７ｍｇ（１．２５ｍｍｏｌ、５ｍｏｌ％）、およびキシレン１５ｍｌを仕込み、系内を窒素雰囲気にした。次いで昇温を開始し、反応液の内温を１２０℃とした後、ヘキサフルオロアセトンを１２．４ｇ（７４．９ｍｍｏｌ、３当量）導入した。内温１２０℃にて２３時間反応後、反応液を冷却した。
【００８９】
反応液をガスクロマトグラフィー（ＧＣ）で分析したところ、目的化合物である３，３´−ビス（１−ヒドロキシ−１−トリフルオロメチル−２，２，２−トリフルオロエチル）−４，４´−オキシジアニリンが３９．８％、３−（１−ヒドロキシ−１−トリフルオロメチル−２，２，２−トリフルオロエチル）−４，４´−オキシジアニリンが５．４％、ヘキサフルオロアセトンと４，４´−オキシジアニリンのアミン部が反応することにより生じた種々のイミン体が合計５３．０％であった。反応液に水５０ｍｌを添加後、攪拌した。この混合液を濾過後、水にて洗浄、減圧乾燥した。目的化合物である３，３´−ビス（１−ヒドロキシ−１−トリフルオロメチル−２，２，２−トリフルオロエチル）−４，４´−オキシジアニリンを４．３０ｇ（収率３３％、純度８０．７％）得た。
【実施例２】
【００９０】
３，３´−ビス（１−ヒドロキシ−１−トリフルオロメチル−２，２，２−トリフルオロエチル）−４，４´−オキシジアニリン（式［４］）の製造
２００ｍｌの四つ口ナスフラスコ内に４、４´−オキシジアニリン  ２５．０ｇ（１２５ｍｍｏｌ）、ｐ−トルエンスルホン酸・一水和物  ４．７５ｇ（２５．０ｍｍｏｌ、２０ｍｏｌ％）、およびヘキサフルオロアセトン・三水和物８２．５ｇ（３７５ｍｍｏｌ、３当量）を仕込み、系内を窒素雰囲気にした。次いで昇温を開始し、反応液の内温を１０５℃とした。２３時間、および４６時間攪拌後、ｐ−トルエンスルホン酸・一水和物  ２．３７ｇ（１２．５ｍｍｏｌ、１０ｍｏｌ％）、ヘキサフルオロアセトン・三水和物２７．５ｇ（１２５ｍｍｏｌ、１当量）をそれぞれ加えた。合計５３時間攪拌後、反応液を冷却した。
【００９１】
反応液をガスクロマトグラフィー（ＧＣ）で分析したところ、目的化合物である３，３´−ビス（１−ヒドロキシ−１−トリフルオロメチル−２，２，２−トリフルオロエチル）−４，４´−オキシジアニリンが６０．１％、３−（１−ヒドロキシ−１−トリフルオロメチル−２，２，２−トリフルオロエチル）−４，４´−オキシジアニリンが２５．０％、ヘキサフルオロアセトンと４，４´−オキシジアニリンのアミン部が反応することにより生じた種々のイミン体が合計１４．４％であった。反応液に水１００ｍｌを添加後、酢酸エチル１００ｍｌにて抽出した。次いで有機層を飽和炭酸水素ナトリウム水溶液５０ｍｌで洗浄した。有機層を硫酸マグネシウムで乾燥した後、濾過、溶媒留去を行い、粗３，３´−ビス（１−ヒドロキシ−１−トリフルオロメチル−２，２，２−トリフルオロエチル）−４，４´−オキシジアニリンを１１２ｇ（純度５０．７％）得た。この粗体をトルエン中で再結晶することにより、目的とする３，３´−ビス（１−ヒドロキシ−１−トリフルオロメチル−２，２，２−トリフルオロエチル）−４，４´−オキシジアニリンを４１．０ｇ（収率６２％、純度９５．７％）得た。
【実施例３】
【００９２】
３，３´−ビス（１−ヒドロキシ−１−トリフルオロメチル−２，２，２−トリフルオロエチル）−４，４´−オキシジアニリン（式［４］）の製造
１００ｍｌのガラス製密封容器（オートクレーブ）内に４、４´−オキシジアニリン  ６．３０ｇ（３１．５ｍｍｏｌ）、ｐ−トルエンスルホン酸・一水和物  ５９８ｍｇ（３．１５ｍｍｏｌ、１０ｍｏｌ％）、およびヘキサフルオロアセトン・三水和物２７．７ｇ（１２６ｍｍｏｌ、３当量）を仕込み、系内を窒素雰囲気にした。次いで昇温を開始し、反応液の内温を１２０℃とした。２２時間攪拌後、反応液を冷却した。
【００９３】
反応液をガスクロマトグラフィー（ＧＣ）で分析したところ、目的化合物である３，３´−ビス（１−ヒドロキシ−１−トリフルオロメチル−２，２，２−トリフルオロエチル）−４，４´−オキシジアニリンが５９．０％、３−（１−ヒドロキシ−１−トリフルオロメチル−２，２，２−トリフルオロエチル）−４，４´−オキシジアニリンが９．３％、ヘキサフルオロアセトンと４，４´−オキシジアニリンのアミン部が反応することにより生じた種々のイミン体が合計２８．８％であった。反応液にトルエン５０ｍｌを加え、過熱溶解した。冷却後、析出した固体を濾過、減圧乾燥した。粗３，３´−ビス（１−ヒドロキシ−１−トリフルオロメチル−２，２，２−トリフルオロエチル）−４，４´−オキシジアニリンを１５．２ｇ（収率９１％、純度８８．２％）得た。この粗体をトルエン中で再結晶することにより、目的とする３，３´−ビス（１−ヒドロキシ−１−トリフルオロメチル−２，２，２−トリフルオロエチル）−４，４´−オキシジアニリンを１２．０ｇ（収率７２％、純度９４．５％）得た。
【００９４】
［３，３´−ビス（１−ヒドロキシ−１−トリフルオロメチル−２，２，２−トリフルオロエチル）−４，４´−オキシジアニリンの物性］
薄紫色粉末。融点１４３．５−１４４．０℃。1Ｈ−ＮＭＲ（基準物質：ＴＭＳ、溶媒：ＣＤ3ＣＮ）σ（ｐｐｍ）：７．０２（ｄｄ，２Ｈ，Ｊ＝２．７、８．０Ｈｚ），７．０３（ｓ，２Ｈ），７．１１（ｄｄ，２Ｈ，Ｊ＝１．２、８．０Ｈｚ）。19Ｆ−ＮＭＲ（基準物質：ＣＣｌ3Ｆ、溶媒：ＣＤ3ＣＮ）σ（ｐｐｍ）：−７４．７（ｓ，１２Ｆ）。
【実施例４】
【００９５】
３−（１−ヒドロキシ−１−トリフルオロメチル−２，２，２−トリフルオロエチル）−４，４´−オキシジアニリン（式［５］）の製造
１００ｍｌのガラス製密封容器（オートクレーブ）内に４、４´−オキシジアニリン５．００ｇ（２５．０ｍｍｏｌ）、塩化アルミニウム  １３３ｍｇ（０．９９９ｍｍｏｌ、４ｍｏｌ％）、およびキシレン１５ｍｌを仕込み、系内を窒素雰囲気にした。次いで昇温を開始し、反応液の内温を１２０℃とした後、ヘキサフルオロアセトンを１２．４ｇ（７４．９ｍｍｏｌ、３当量）導入した。内温１２０℃にて６時間反応した。
【００９６】
反応液をガスクロマトグラフィー（ＧＣ）で分析したところ、目的化合物である３−（１−ヒドロキシ−１−トリフルオロメチル−２，２，２−トリフルオロエチル）−４，４´−オキシジアニリンが４３．５％、３，３´−ビス（１−ヒドロキシ−１−トリフルオロメチル−２，２，２−トリフルオロエチル）−４，４´−オキシジアニリンが２．９％、ヘキサフルオロアセトンと４，４´−オキシジアニリンのアミン部が反応することにより生じた種々のイミン体が合計４６．６％であった。
【実施例５】
【００９７】
３−（１−ヒドロキシ−１−トリフルオロメチル−２，２，２−トリフルオロエチル）−４，４´−オキシジアニリン（式［５］）の製造
１００ｍｌのガラス製密封容器（オートクレーブ）内に４、４´−オキシジアニリン  ３０．０ｇ（１５０ｍｍｏｌ）、ｐ−トルエンスルホン酸・一水和物  ５．７０ｇ（３．００ｍｍｏｌ、２０ｍｏｌ％）、およびヘキサフルオロアセトン・三水和物６６．０ｇ（３００ｍｍｏｌ、２当量）を仕込み、系内を窒素雰囲気にした。次いで昇温を開始し、反応液の内温を１１０℃とした。２２時間攪拌後、反応液を冷却した。
【００９８】
反応液をガスクロマトグラフィー（ＧＣ）で分析したところ、目的化合物である３−（１−ヒドロキシ−１−トリフルオロメチル−２，２，２−トリフルオロエチル）−４，４´−オキシジアニリンが５６．２％、３，３´−ビス（１−ヒドロキシ−１−トリフルオロメチル−２，２，２−トリフルオロエチル）−４，４´−オキシジアニリンが２２．４％、ヘキサフルオロアセトンと４，４´−オキシジアニリンのアミン部が反応することにより生じたイミン体が９．１％、および４、４´−オキシジアニリンが１２．２％であった。反応液にトルエン５０ｍｌおよび水５０ｍｌを加えた。
【００９９】
冷却後、析出した固体を濾過、減圧乾燥した。粗３−（１−ヒドロキシ−１−トリフルオロメチル−２，２，２−トリフルオロエチル）−４，４´−オキシジアニリンを５６．５ｇ（純度５７．４％）得た。この粗体をトルエン中で再結晶することにより、目的とする３−（１−ヒドロキシ−１−トリフルオロメチル−２，２，２−トリフルオロエチル）−４，４´−オキシジアニリンを２３．２ｇ（収率４２％、純度７１．０％）得た。
【０１００】
［３−（１−ヒドロキシ−１−トリフルオロメチル−２，２，２−トリフルオロエチル）−４，４´−オキシジアニリンの物性］
薄紫色粉末。融点１２９．０−１２９．５℃。1Ｈ−ＮＭＲ（基準物質：ＴＭＳ、溶媒：ＣＤ3ＣＮ）σ（ｐｐｍ）：６．６５（ｍ，２Ｈ），６．７９（ｍ，２Ｈ），６．９３（ｄｄ，１Ｈ，Ｊ＝２．９，８．８Ｈｚ），７．０４（ｍ，１Ｈ），７．０９（ｄ，１Ｈ，Ｊ＝８．８Ｈｚ）。19Ｆ−ＮＭＲ（基準物質：ＣＣｌ3Ｆ、溶媒：ＣＤ3ＣＮ）σ（ｐｐｍ）：−７４．８（ｓ，６Ｆ）。
【実施例６】
【０１０１】
実施例３で合成した３，３´−ビス（１−ヒドロキシ−１−トリフルオロメチル−２，２，２−トリフルオロエチル）−４，４´−オキシジアニリンを用いて、次に示すジカルボン酸クロリドの化合物（ａ）と重合反応を行った。
【０１０２】
【化１７】
0004679328.tif 000018
【０１０３】
重合は十分に乾燥した攪拌機付き密閉１００ｍｌガラス製３つ口フラスコ中に、ジメチルアセトアミドを４０ｇ、ピリジンを１０ｇ、３，３´−ビス（１−ヒドロキシ−１−トリフルオロメチル−２，２，２−トリフルオロエチル）−４，４´−オキシジアニリンを０．０１モル（５．３２ｇ）仕込み、均一になるように窒素を吹き込みながら攪拌し、そこに化合物（ａ）であるテレフタル酸クロリドを０．０１モル（２．０２ｇ）仕込み、５時間攪拌しながら重合を進行させた。次いで、大量のメタノール中に再沈させ単離した。単離した高分子（Ａ）をγ−ブチロラクトンに溶解させ、高分子（Ａ）のγ−ブチロラクトン溶液を得た。（高分子（Ａ）の重量平均分子量（Ｍｗ）：９６００）
【０１０４】
【化１８】
0004679328.tif 000019
【実施例７】
【０１０５】
実施例６の化合物（ａ）の代わりにジカルボン酸ジクロリドとして化合物（ｂ）および化合物（ｃ）を用いて、同様の条件下で３，３´−ビス（１−ヒドロキシ−１−トリフルオロメチル−２，２，２−トリフルオロエチル）−４，４´−オキシジアニリンとそれぞれ重合させた。
【０１０６】
【化１９】
0004679328.tif 000020
【０１０７】
実施例６と同様な後処理を行って単離後、γ−ブチロラクトンに溶解し、それぞれ高分子（Ｂ）および（Ｃ）のγ−ブチロラクトン溶液を得た。（高分子（Ｂ）の重量平均分子量（Ｍｗ）：１０２００、高分子（Ｃ）の重量平均分子量（Ｍｗ）：１００００）
【０１０８】
【化２０】
0004679328.tif 000021
【実施例８】
【０１０９】
実施例６および実施例７で合成した高分子（Ａ）、（Ｂ）、（Ｃ）のγ−ブチロラクトン溶液をガラス基板上に展開し、１２０℃で２時間乾燥したところ、どの場合も透明なフィルムを得た。
【０１１０】
次いで、得られた高分子（Ａ）のフィルム（４０ミクロン厚み）を２８０℃で２時間熱処理を行ったところ、次に示す高分子（Ｄ）に閉環し、フィルムを得た。得られたフィルムの熱分解温度を測定したところ４００℃でも安定に保持した。また１ｋＨｚの誘電率は２．２と低い値を示した。
【０１１１】
【化２１】
0004679328.tif 000022
【実施例９】
【０１１２】
実施例３で合成した３，３´−ビス（１−ヒドロキシ−１−トリフルオロメチル−２，２，２−トリフルオロエチル）−４，４´−オキシジアニリンを用いて、次に示すテトラカルボン酸無水物化合物（ｄ）、（ｅ）、（ｆ）との重合反応を行った。
【０１１３】
【化２２】
0004679328.tif 000023
【０１１４】
重合は十分に乾燥した攪拌機付き密閉１００ｍｌガラス製３つ口フラスコ中に、メチルイソブチルケトンを３０ｇ、３，３´−ビス（１−ヒドロキシ−１−トリフルオロメチル−２，２，２−トリフルオロエチル）−４，４´−オキシジアニリンを０．０１モル（５．３２ｇ）仕込み、均一になるように窒素を吹き込みながら攪拌し、そこに化合物（ｄ）、（ｅ）、（ｆ）である３種の酸二無水物を０．０１モル仕込み、５時間攪拌しながら重合を進行させた。次いで、大量のメタノール中に再沈させ単離した。単離した高分子（Ｅ）、（Ｆ）、（Ｇ）をγ−ブチロラクトンにそれぞれ溶解させ、３種の高分子溶液を得た。（高分子（Ｅ）の重量平均分子量（Ｍｗ）：１０５００、高分子（Ｆ）の重量平均分子量（Ｍｗ）：９９００、高分子（Ｇ）の重量平均分子量（Ｍｗ）：１００００）
これらの高分子溶液をシリコンウエハー上に塗布したところ、均一で透明なフィルムが生成した。
【０１１５】
【化２３】
0004679328.tif 000024
【実施例１０】
【０１１６】
実施例９で得られた高分子（Ｅ）、（Ｆ）、（Ｇ）を固形分１０％になるようにγ−ブチロラクトン溶液を調製し、無水酢酸とピリジンを添加し、５０℃で２時間、攪拌混合し、化学反応によるイミド化処理を行った。得られた高分子溶液をメタノールに再沈処理し、清浄なメタノールで３回繰り返し攪拌洗浄を行ったのち、室温で真空乾燥した。得られた高分子固体は、イミド環化が確認されたものの、ジメチルアセトアミドに可溶であり、可溶性ポリイミドで（Ｈ）、（Ｉ）、（Ｊ）あることがわかった。次いで（Ｈ）、（Ｉ）、（Ｊ）を１２％の固形分になるようにそれぞれジメチルアセトアミド溶液を調製し、シリコンウエハー上にスピンコートしたところ、含フッ素高分子膜が得られた。  一方、高分子（Ｅ）、（Ｆ）、（Ｇ）のフィルムを３５０℃で１時間熱処理を行ったところ、同様な脱水反応を起こし、やはりポリイミド（Ｈ）、（Ｉ）、（Ｊ）が生成していた。
【０１１７】
次いで、高分子（Ｈ）、（Ｉ）、（Ｊ）の熱分解温度をＤＳＣ（示差熱操作熱量計）にて測定したところ、５％重量減少温度として、それぞれ、４５０℃、４４５℃、４３０℃と高い耐熱性を示し、さらに１ＭＨｚでの誘電率をＬＣＲメーターを用いて測定したところ、それぞれ２．９、２．７、２．６と低い値を示した。
【０１１８】
【化２４】
0004679328.tif 000025
【産業上の利用可能性】
【０１１９】
本発明の含フッ素重合性単量体は、分子内に複数の重合性アミンを有し、かつ同時にヘキサフルオロイソプロピル基を有することで、撥水性、撥油性、低吸水性、耐熱性、耐候性、耐腐食性、透明性、感光性、低屈折率性、低誘電性などを発現できる有効な重合性単量体として使用することができ、先端高分子材料分野に供することが可能である。しかもヘキサフルオロイソプロピル基はアルカリ可溶性を有する酸性基であり、低誘電性、高溶解性、高コントラストなどを有した電子デバイス用感光性絶縁膜として使用することも可能にする。